ИСКУССТВЕННАЯ ПОРОДА
MANMADE ROCK

Изобретение относится к промышленности строительных материалов.
Известна искусственная порода, включающая, мас.%: цемент 25-30; мука и песок на основе карбоната кальция до 55; оксиды металлов (железо, хром, свинец, ртуть) 2-10; гадроксиды металлов (железо, хром, свинец, ртуть) 2-12; силикаты кальция 2-3; силикаты углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении экологически безопасной искусственной породы.
Технический результат достигается тем, что искусственная порода из смеси, включающей цемент, воду, оксиды железа, сульфиды железа, дополнительно включает керамзитовый песок и измельченные и просеянные через сетку №5 отходы обработки змеевика при следующем соотношении компонентов, мас.%: цемент 30-32; оксиды железа 1-1,5; сульфиды железа 1-1,5; керамзитовый песок 29,5-31,5; указанные отходы обработки змеевика 14-16; вода 20-22.
Составы для получения искусственной породы приведены в таблице.
Таблица
Компоненты
Состав, мас.%:
1
2
3
Цемент
32
31
30
Оксиды железа
1
1,25
1,5
Сульфиды железа
1,5
1,25
1
Керамзитовый песок
29,5
30,5
31,5
Отходы обработки змеевика
14
15
16
Вода
22
21
20
Подготавливают и дозируют сырьевые компоненты. Цемент (портландцемент) смешивают с керамзитовым песком, оксидами железа (II) и (III) в соотношении 1:3, сульфидом и дисульфидом железа в соотношении 1:3 и измельченными и просеянными через сетку №5 отходами обработки змеевика, добавляют воду и готовят смесь. Полученную смесь укладывают в формы, уплотняют и оставляют до затвердевания в течение 1 сут. Затвердевшие изделия извлекают из форм и выдерживают при комнатной температуре не менее 28 сут. Поверхности изделий шлифуют.
Предложенная искусственная порода является экологически безопасным строительным материалом.
Источники информации
1. Патент №268011 ПНР, С04В, 1990.